FR 2018407 A1 19700529 FR 6931562 A 19690917 L'invention est relative à un procédé pour l'obten- tion sélective de barytine par flottation à partir de mélanges minéraux. La barytine apparat fréquemment dans la nature en combinaison avec de Ia fluorine, du quartz et des sulfures Le procédé applique jusqu'à présent consiste, après avoir séparé les sulfures, à flotter d'abord la fluorine et ensuite la barytine. La mise en suspension de la barytine suivant ce procédé est affectee toutefois d'un inconvénient, dû à ce que les particules de barytine sont entourées d'une pellicule de réactifs de flottation, qui doit être éliminée par un traitement ultérieur à l'acide ou à chaud avant la mise en oeuvre de la barytine. Ce traitement ultérieur entraîne dans de nom breux cas de sérieuses difficultés et s'accompagne en outre d'un supplément de travail et de frais.Ce procédé connu de flottation de la barytine ne peut d'ailleurs pas autre appliqué avec succès à des mélanges minéraux de composition quelconque. La présente invention a pour objet un procédé qui est exempt des inconvénients sus-mentionnés et permet l'obtention sélective économique de barytine à partir de mélanges minéraux de compositions différentes. La solution apportée à ce problème par l'invention consiste à mettre en suspension les minéraux d'accompagnement par des réactifs de flottation connus en soi en des opérations successives et à maintenir la barytine dans le résidu. Par ce procédé, la barytine n'est pas mise en suspension et ses particules ne sont donc pas enrobees dans une pellicule d'huile, si bien que la barytine recueillie sous la forme concentrée ans le résidu peut etre mise en aeuvre -canR aucun traitement ultérieur. Ce procédé permet, d'autre part, d'extraire la barytine avec un rendement particulièrement élevé de mélanges minéraux de composition quelconque. Dans une forme de réalisation particulièrement avantageuse de l'invention, on additionne au liquide dense de flot- tation de la dextrine comme déprimant pour la barytine. L'utilisation de dextrine comme déprimant pour la barytine exerce une action favorable sur 1'opération de flottation et assure un rendement en barytine particulièrement élevé. Selon une autre caractéristique de l'invention, les minéraux d'accompagnement d'un mélange contenant de la barytine, de la fluorine, de la silice et des sulfures sont mis en suspension dans tordre : sulfures, fluorine et silice. L'invention sera décrite plus en détails à l'aide d'un exemple d'exécution. Un mélange minéral, formé de 75 % de barytine, 17 % de fluorine, 6 % de quartz, 2 % d1oxyde de calcium et de sulfures, a été chargé, après fragmentation à une granulométrie inférieure à 80 microns, dans une cellule de flottation où les sulfures ont été d'abord mis en suspension au moyen de xantates avec un pH.de.5 et évacués de la cellule. Après avoir déprimé la barytine au moyen de dextrine, on a éffectué la flottation de la fluorine. Ensuite on a mis le quartz en suspension à l'aide d'amines. Le résidu de la flottation contenait 98,9 % de barytine. REVENDICATIONS 1.- Procédé pour l'obtention sélective de barytine par flottation à partir de mélanges minéraux, caractérisé en ce que les minéraux d'aceompagnement sont mis en suspension par des réactifs de flottation connus en soi, en des opérations successives, la barytine étant maintenue dans le résidu. 2.- Procédé suivant la revendication t, caractérise en ce qu'on additionne au liquide dense de flotattion de la dextrine conme déprimant pour la barytine. 3.- Procédé suivant la revendication 1 ou 2, caractérisé en ce que les minéraux d'accompagnement d'un mélange contenant de la barytine, de la. fluorine, de la silice et des sulfures sont mis en suspension dans l'ordre : sulfures, fluorine et silice.